(57)【要約】【課題】時間帯によって変化する太陽光線の量や強度を調節し、農業用施設内の環境を農作物にとって良好な状態で一定に保つことができる農業用配色フィルムを提供すること。【解決手段】本発明の農業用配色フィルム１は、長尺状のフィルムの幅方向の中央に、可視光の遮光率が２５％〜５５％の範囲である遮光領域２を有し、該遮光領域２の両側に、入射する可視光の散光率が２０％〜４０％の範囲である散光領域３を有することを特徴とする。【選択図】図３
2018038340.tif 000002
【特許請求の範囲】
【請求項１】
長尺状のフィルムの幅方向の中央に、可視光の遮光率が２５％〜５５％の範囲である遮光領域を有し、該遮光領域の両側に、入射する可視光の散光率が２０％〜４０％の範囲である散光領域を有することを特徴とする農業用配色フィルム。
【請求項２】
前記遮光領域は、酸化チタンを含有することを特徴とする請求項１記載の農業用配色フィルム。
【請求項３】
前記散光領域は、シリカ及び又はケイ酸塩鉱物を含有することを特徴とする請求項１又は２記載の農業用配色フィルム。
【発明の詳細な説明】
【技術分野】
【０００１】
本発明は、農業用配色フィルムに関し、より詳しくは、時間帯によって変化する太陽光線の量や強度を調節し、農業用施設内の環境を農作物にとって良好な状態で一定に保つことができる農業用配色フィルムに関する。
【背景技術】
【０００２】
ハウス栽培やトンネル栽培等において、農業用フィルムは、外張り被覆フィルムやカーテンフィルム等として用いられており、年間を通じて農作物の生産に役立ってきた。
【０００３】
農作物にとって、農業用施設内の光量変化とそれに伴う温度変化は、ストレスとなるため、可能な限りこれらの変化を抑制し、環境を一定に保つことが好ましい。これには、農業用フィルムが重要である。
【０００４】
従来の農業用フィルムには、これまで様々な工夫がなされてきた。
例えば、フィルムに遮光性を付与することによって、農業用施設内への入射光量を調節したり、散光性を付与することによって、入射光を散乱させて無影化環境をつくることができるフィルムがある。
【先行技術文献】
【特許文献】
【０００５】
【特許文献１】特開２００４−３１４３６３号公報（遮光フィルム）
【特許文献２】特開２００６−１１５８３８号公報（散光フィルム）
【特許文献３】特開２０１２−１０６０９号公報
【発明の概要】
【発明が解決しようとする課題】
【０００６】
一日を通して考えると、太陽光線の量は、太陽の高度（仰角）によって変化する。つまり、朝と夕は、太陽光線が昼に比べて比較的弱く、且つ低い角度から太陽光線が入射し、昼は、朝と夕に比べて太陽光線が強く、且つ高い位置から太陽光線が入射する。
【０００７】
しかしながら、特許文献１や特許文献２で開示される農業用フィルムを用いても、一日を通して、農業用施設内を同様に遮光または散光するため、一定の生育環境を提供することが困難であった。
【０００８】
一方、特許文献３は、一日のうち、早朝や夕方などの太陽高度が低く農作物の生育に適さない日光の照射角度を農作物の生育に適した角度に変更したり、太陽高度が高く強い日光の直射高度を緩和して、有効日照時間を調節して農作物の育成に適した日照環境とすることが可能な農業用シートを開示している。
特許文献３の農業用シートは、透明な樹脂フィルムの一面に、光線を屈折および／または反射して、該フィルムを通して光線方向を変化せることの可能な光学エレメント（プリズム）が配列する構成である。
【０００９】
しかしながら、光学エレメント（プリズム）を、農業用シートの表面に配列させることは設計上複雑であり、また、農業用施設内での通風等の外的負荷によってプリズム面が所望の配置からずれると所望の高度変化を得られないなど、汎用性に劣る問題があった。
【００１０】
そこで本発明の課題は、時間帯によって変化する太陽光線の量や強度を調節し、農業用施設内の環境を農作物にとって良好な状態で一定に保つことができる農業用配色フィルムを提供することにある。
【００１１】
また本発明の他の課題は、以下の記載によって明らかとなる。
【課題を解決するための手段】
【００１２】
請求項１記載の農業用配色フィルムは、長尺状のフィルムの幅方向の中央に、可視光の遮光率が２５％〜５５％の範囲である遮光領域を有し、該遮光領域の両側に、入射する可視光の散光率が２０％〜４０％の範囲である散光領域を有することを特徴とする。
請求項２記載の農業用配色フィルムは、請求項１記載の農業用配色フィルムにおいて、前記遮光領域は、酸化チタンを含有することを特徴とする。
請求項３記載の農業用配色フィルムは、請求項１又は２記載の農業用配色フィルムにおいて、前記散光領域は、シリカ及び又はケイ酸塩鉱物を含有することを特徴とする。
【発明の効果】
【００１３】
本発明によれば、時間帯によって変化する太陽光線の量や強度を調節し、農業用施設内の環境を農作物にとって良好な状態で一定に保つことができる農業用配色フィルムを提供することができる。
【図面の簡単な説明】
【００１４】
【図１】（ａ）本発明の第一態様に係る農業用配色フィルムを示す平面図、（ｂ）図１（ａ）のｂ−ｂ線断面図及び該断面図における要部拡大図
【図２】インフレーション成形法において円形ダイから押出される円筒状の樹脂を径方向に切断した断面図
【図３】本発明の農業用配色フィルムを外張り被覆フィルムとして用いる一態様を概念的に示す正面断面図
【図４】本発明の農業用配色フィルムをカーテンフィルムとして用いる一態様を概念的に示す正面断面図
【発明を実施するための形態】
【００１５】
本発明の農業用配色フィルムは、長尺状のフィルムの幅方向の中央に、可視光の遮光率が２５％〜５５％の範囲である遮光領域を有し、該遮光領域の両側に、入射する可視光の散光率が２０％〜４０％の範囲である散光領域を有することを一つの特徴とする。これにより、時間帯によって変化する太陽光線の量や強度を調節し、農業用施設内の環境を農作物にとって良好な状態で一定に保つことができる効果が得られる。
【００１６】
さらに、本発明の農業用配色フィルムを春、秋口に使用して農作物を栽培すると、透明フィルムや散光フィルムを使用した場合に比べて、同じ管理作業で収穫時期の幅を長く保つことができる効果もある。即ち、収穫時期を１〜２週間程度ずらすことが可能となる。
通常、農作物は、一般的な収穫時期からずらして収穫されたものほど、市場に出回る商品数が少ないために価格が高騰する確率が高いため、本発明の農業用配色フィルムを用いて栽培された農作物は、商品の価格が高まる可能性が高い時期に収穫、流通させることができるため、その商品価値を高めることができる。
【００１７】
また、本発明の農業用配色フィルムは、遮光領域を有することによって、日中のフィルム内の温度上昇を抑えることができるため、透明フィルムや散光フィルムを用いた場合ではフィルム内の温度が上昇して収穫物がしなってしまう時間帯であっても、農作物がしならない。よって、収穫時間が制限されずに、新鮮な状態で農作物を収穫することができる効果もある。
【００１８】
以下に、図面を参照して本発明を実施するための形態について詳しく説明する。
【００１９】
図１（ａ）は本発明の第一態様に係る農業用配色フィルムを示す平面図であり、図１（ｂ）は、図１（ａ）のｂ−ｂ線断面図及び、該断面図における要部拡大図である。
【００２０】
農業用配色フィルム（以下、単にフィルムという場合がある）１は、長尺状のフィルムにより構成されている。
【００２１】
フィルム１には、遮光領域２と散光領域３とが設けられている。以下に、遮光領域２、散光領域３について詳しく説明する。
【００２２】
遮光領域２は、フィルム１の幅方向の中央に設けられている。遮光領域２は、フィルム１の長手方向に沿って延設されている。
【００２３】
遮光領域２は、可視光の遮光率が２５％〜５５％の範囲であり、３０％〜５０％の範囲であることが好ましい。
【００２４】
可視光の遮光率（単位：％）は、分光光度計（例えば日立ＵＨ４１５０型）を用い、波長４００〜７００ｎｍの所謂可視光域の透過率（単位：％）を測定し、その平均値（平均透過率）より算出する。〔遮光率＝１００−平均透過率〕の式から遮光率が求められる。
【００２５】
遮光領域２は、上述した特定の遮光率を達成するために、遮光剤を含有することができる。
【００２６】
遮光剤は、上述した特定の遮光率を達成できるものであれば格別限定されないが、例えば酸化チタン等を好ましく挙げることができる。遮光剤は、粒子又は粉末として遮光領域２に含有させることができる。粒子又は粉末の径は、上述した特定の遮光率を達成できるものであれば格別限定されない。酸化チタンを用いる場合、粒子径は０．０５〜１μｍ以下であることが好ましい。
【００２７】
本態様において、遮光領域２はベース樹脂として低密度ポリエチレン（ＬＤＰＥ）を用いた単層構成であり、遮光剤は、遮光領域２を構成する単層のフィルム中に練り込まれている。
【００２８】
散光領域３は、遮光領域２の幅方向の両側に、それぞれ設けられている。散光領域３は、フィルム１の長手方向に沿って延設されている。
【００２９】
散光領域３は、入射する可視光の散光率が２０％〜４０％の範囲であることが好ましく、２２％〜３０％の範囲であることがさらに好ましい。散乱した可視光の到達量は、散乱点からの距離が長くなるにつれて減少する傾向がある。
【００３０】
散光率（単位：％）は、ヘーズメーター（東洋精機製作所社製、「直読ヘーズメーター」）を用いて被覆下における全透過光（単位：％）及び透過散乱光（単位：％）を測定し、透過散乱光／全透過光により算出することができる。
【００３１】
散光領域３は、上述した特定の散光率を達成するために、散光剤を含有することができる。
【００３２】
散光剤は、上述した特定の散光率を達成できるものであれば格別限定されないが、例えば無機化合物等を好ましく挙げることができる。無機化合物の具体例としては、シリカ、ケイ酸塩鉱物等の粘土鉱物、ハイドロタルサイト、水酸化アルミニウム等が挙げられ、特にシリカやケイ酸塩鉱物等の粘土鉱物が好適である。無機化合物は、任意の組み合わせで混合して用いてもよい。散光剤は、粒子又は粉末として散光領域３に含有させることができる。粒子又は粉末の径は、上述した特定の散光率を達成できるものであれば格別限定されないが、例えば、０．１〜１０μｍ程度のものを選択することができる。
【００３３】
本態様において、散光領域３は、第１層３１及び第２層３２を積層してなる２層構成である。農業用配色フィルム１を展張した際に、第１層３１は農作物と反対側（外側）に配向され、第２層３２は農作物側（内側）に配向されることが好ましい。
【００３４】
本態様では、第１層３１のベース樹脂は直鎖低密度ポリエチレン（Ｌ−ＬＤＰＥ）であり、第２層３２のベース樹脂はエチレン−酢酸ビニル共重合体（ＥＶＡ）である。
【００３５】
本態様において、散光剤は散光領域３を構成する第２層３２中に練り込まれており、第１層３１については散光剤の付与が省略されている。
【００３６】
散光領域３が、散光剤の付与が省略された第１層３１を有することによって、フィルム表面を平滑にして、汚れを付きづらくしたり、フィルム表面で光線が反射して光線透過率が低下することを抑制したりすることができる。
また、第２層３２には散光剤が練りこまれており、第２層３２の表面には、散光剤に由来する凹凸があるため、第２層３２の表面に水滴が付着した際に水膜が形成されて、散光領域３が透明になるので、フィルムの内外の様子を視認できるようになる効果もある。
【００３７】
次に、農業用配色フィルムの製造方法について説明する。ここでは、農業用配色フィルムをインフレーション成形法によって製造する場合を例に挙げて説明する。
【００３８】
図２は、インフレーション成形法において円形ダイから押出される円筒状の樹脂を径方向に切断した断面図である。
【００３９】
図２に示すように、図示しない円形ダイから押出される円筒状の樹脂において、遮光領域２と散光領域３とが円周に沿って交互に２つずつ配置されている。
【００４０】
かかる円筒状の樹脂を、図２中に破線Ｃ−Ｃで示す切断位置で、円筒状の長手方向に沿って切断することによって、２枚の農業用配色フィルムが得られる。
【００４１】
フィルム製膜過程において、遮光領域２と散光領域３とが溶融状態で接合されることによって、遮光領域２と散光領域３とが強固に一体化された農業用配色フィルムを得ることができる。これにより、展張作業時や展張後の使用時（栽培時）などにおいて遮光領域２と散光領域３とが分断されることはない。また、２枚のフィルムを重ね合わせて熱圧着する場合などと比較しても強度に優れ、更に重なり部分が形成されないため、遮光領域２と散光領域３との接合部分が滑らかであり、当該接合部分に局所的な負荷がかかりにくいという効果も得られる。
【００４２】
農業用配色フィルムにおける遮光領域２のフィルム厚み、及び散光領域３のフィルム厚みは、それぞれダイからの押出圧力の調整によって、調整することができる。
【００４３】
本態様では、散光領域３が２層構成の場合を示しているが、このような多層構成における各層３１、３２の厚み及び厚みの比も、各層３１、３２に対応する樹脂の押出圧力の調整によって、調整することができる。
【００４４】
また、押出量の調整によって、農業用配色フィルムの幅を調整することができる。つまり、押出量を多くすることによって、押出された樹脂を比較的広く引き延ばすことが可能になり、農業用配色フィルムの幅を広くすることができる。
【００４５】
以上の製造方法に係る説明では、円形ダイから押出される円筒状の樹脂において、遮光領域２と散光領域３とが円周に沿って交互に２つずつ配置されている場合について示したが、これに限定されず、交互に１つずつ配置されてもよいし、交互に３以上の複数ずつ配置されてもよい。これを適宜切断することで、農業用配色フィルムが得られる。
【００４６】
農業用配色フィルムの製造方法は、上述したインフレーション成形法に限定されるものではなく、例えばＴダイ成形法等も好ましく用いることができる。
【００４７】
以上の説明では、遮光領域２を単層構成とする場合について主に説明したが、これに限定されない。遮光領域２は多層構成としてもよい。遮光領域２が多層構成である場合、遮光剤は何れか１以上の層に練り込むことができる。
【００４８】
また、遮光剤を遮光領域２に含有させる方法は、遮光剤を練り込む方法に限定されない。例えば、遮光剤又は遮光剤を含む塗布液を、フィルムの一方又は両方の面に塗布する方法により遮光領域２を形成してもよい。これにより、フィルムの一方又は両方の面に遮光剤のコート層を形成することができる。遮光剤又は遮光剤を含む塗布液の塗布は、フィルムを製膜（成形）した後に後処理として行ってもよいし、フィルムを製膜（成形）する際にインラインコート処理として行ってもよい。
【００４９】
以上の説明では、散光領域３を２層構成（多層構成）とする場合について主に説明したが、これに限定されない。散光領域３を３層以上の多層構成としてもよいし、単層構成としてもよい。
【００５０】
散光領域３が多層構成である場合、散光剤は何れか１以上の層に練り込むことができ、特にフィルム表面を構成する層に練り込まれていることが好ましい。散光剤がフィルム表面を構成する層に練り込まれていることによって、該表面に散光剤に由来する凹凸を付与でき、好適な散光状態を実現できる。
【００５１】
このとき、散光剤はフィルムの一方の面を構成する層に練り込まれており、他方の面については、散光剤の付与量が一方の面を構成する層より少ないか、散光剤の付与が省略されていることが好ましい。特に、図１の例のように、農作物側（内側）に配向されるフィルム表面を構成する第２層３２に練り込まれており、農作物と反対側（外側）に配向されるフィルム表面を構成する第１層３１については、散光剤の付与量が第２層３２より少ないか、散光剤の付与が省略されていることが好ましい。これにより、好適な散光状態を実現できると共に、農作物と反対側（外側）に配向されるフィルム表面の平滑性を向上して、農業用配色フィルムを良好に透視できるようになり、農作物を観察し易くなる効果が得られる。
【００５２】
散光剤を散光領域３に含有させる方法は、散光剤を練り込む方法に限定されない。例えば、散光剤又は散光剤を含む塗布液を、フィルムの両方の面か、好ましくは一方の面に塗布する方法により散光領域３を形成してもよい。これにより、フィルムの両方の面か、好ましくは一方の面に散光剤のコート層を形成することができる。散光剤又は散光剤を含む塗布液の塗布は、フィルムを製膜（成形）した後に後処理として行ってもよいし、フィルムを製膜（成形）する際にインラインコート処理として行ってもよい。
【００５３】
農業用配色フィルムの遮光領域２及び又は散光領域３は、保温剤を含有することが好ましい。これにより、農業用施設内の環境を農作物にとって更に良好な状態で一定に保つことができる。特に、散光領域３が保温剤を含有することは好ましいことである。
【００５４】
保温剤を含有させる方法としては、保温剤を、フィルムを構成する一層以上の層に練り込む方法や、保温剤又は保温剤を含む塗布液をフィルムの両方の面か、好ましくは一方の面に塗布する方法などを用いることができる。
【００５５】
保温剤が練り込まれた層の表面、あるいは保温剤が塗布された表面を農作物側（内側）に配向して用いることは特に好ましい。
【００５６】
次に、遮光領域２及び散光領域３のそれぞれについて、層構成の好ましい例を挙げて、農業用配色フィルムについて更に詳しく説明する。
【００５７】
遮光領域２を単層構成とする場合、遮光領域２を構成するフィルムのベース樹脂は、ポリオレフィン系樹脂が好ましく、例えばエチレン−酢酸ビニル共重合体（ＥＶＡ）、低密度ポリエチレン（ＬＤＰＥ）、直鎖低密度ポリエチレン（Ｌ−ＬＤＰＥ）等を好ましく挙げることができる。
【００５８】
低密度ポリエチレン（ＬＤＰＥ）は、密度が０．９１０〜０．９３０ｇ／ｃｃの範囲のポリエチレンであり、一般的に「農ポリ」と称されるフィルムを用いることができる。
【００５９】
エチレン−酢酸ビニル共重合体（ＥＶＡ）を用いる場合、酢ビ含量が、３〜２０重量％の範囲であることが好ましく、３．５〜１５重量％の範囲であることがさらに好ましい。
【００６０】
遮光領域２を多層構成とする場合、例えば下記（１）〜（３）の態様を好ましく挙げることができる。
【００６１】
（１）多層構成の中にＬ−ＬＤＰＥ層を有し、少なくとも該Ｌ−ＬＤＰＥ層に遮光剤を含有する態様
【００６２】
（２）多層構成の中にＥＶＡ層を有し、少なくとも該ＥＶＡ層に遮光剤を含有する態様
【００６３】
（３）上記（１）又は（２）の態様において、多層構成の中に更にＬＤＰＥ層を有し、該ＬＤＰＥ層にも遮光剤を含有する態様
【００６４】
上記（１）〜（３）の態様において、多層構成の中の他の層に用いる樹脂については、単層構成について説明した樹脂を適宜用いることができる。
【００６５】
散光領域３を単層構成とする場合、散光領域３を構成するフィルムのベース樹脂は、遮光領域２を単層構成とする場合についてした説明を援用できるため、説明は省略する。
【００６６】
特に、散光領域３を構成するベース樹脂として、エチレン−酢酸ビニル共重合体（ＥＶＡ）を用いる場合には、酢ビ含量が、３〜２０重量％の範囲のものを好ましく用いることができ、３．５〜１５重量％の範囲のものをさらに好ましく用いることができる。
酢ビ含量が３〜２０重量％であることにより、フィルムとして適正な性能を付与することができる。また、散光領域３に、例えば四級アンモニウム、多価アルコール脂肪酸エステル等の防曇剤を配合する場合には、酢ビ含量が３〜２０重量％であることにより、該防曇剤とのなじみが良好になることによって、防曇性に優れる。
【００６７】
散光領域３を多層構成とする場合、例えば下記（１）〜（３）の態様を好ましく挙げることができる。
【００６８】
（１）多層構成の中にＬ−ＬＤＰＥ層を有し、少なくとも該Ｌ−ＬＤＰＥ層に散光剤を含有する態様
【００６９】
（２）多層構成の中にＥＶＡ層（酢ビ含量３〜２０重量％）を有し、少なくとも該ＥＶＡ層に散光剤を含有する態様
【００７０】
（３）上記（１）又は（２）の態様において、多層構成の中に更にＬＤＰＥ層を有し、該ＬＤＰＥ層にも散光剤を含有する態様
【００７１】
上記（１）〜（３）の態様において、多層構成の中の他の層に用いる樹脂については、単層構成について説明した樹脂を適宜用いることができる。
【００７２】
農業用配色フィルムの厚みは、例えば、３０μｍ〜１００μｍの範囲であることが好ましく、４０μｍ〜７５μｍの範囲であることが更に好ましい。ここでいう厚みは、多層構成の場合は、全体厚みを意味している。
【００７３】
多層構成の各層は、樹脂の機能を発揮させることや、成形精度等の観点から、約５μｍ以上の厚みを有することが好ましい。
【００７４】
農業用配色フィルムには、上述した遮光剤、散光剤や保温剤以外に、農業用プラスチックフィルムに使用される添加剤を本発明の効果を損なわない範囲で添加することができる。
【００７５】
以上の説明では、散光領域３に散光性を付与する方法として、散光剤を含有させる場合について主に示したが、これに限定されず、例えばエンボス加工等のような表面処理によって散光性を付与してもよい。
【００７６】
以下に農業用配色フィルムの使用例を挙げて、農業用配色フィルムについて更に詳しく説明する。
【００７７】
まず、農業用配色フィルムをハウス栽培の外張り被覆フィルムとして用いる場合について図３を参照して説明する。
【００７８】
図３に示すように、外張り被覆フィルムとして展張された農業用配色フィルム１は、ハウス枠組みに設置した状態において、遮光領域２がハウス上部を覆い、散光領域３がハウス側部を覆っている。
【００７９】
図３では、ハウス内への入射光を概念的に示している。低い角度から入射する光は、散光領域３を透過する際に、散光率２０〜４０％で様々な方向に散光され、通常太陽光線が行き届き難い農作物の下方にも太陽光線を供給する。これによって、好適に無影化環境を作り出すことができる。一方、高い位置から入射する光は、遮光領域２を透過する際に、２５％〜５５％の遮光率で遮光される。これによって、一日のうちで太陽の高度が高い時間帯の、強い太陽光線を好適に遮光し、葉焼けなどを抑制することができる。
【００８０】
このように、時間帯によって変化する太陽光線の量や強度を調節し、農業用施設内の環境を農作物にとって良好な状態で一定に保つことができる効果が得られる。
【００８１】
また、遮光領域２と散光領域３とが１枚のフィルムとして一体化されているため、特別な追加工程不要で展張できる効果が得られる。
【００８２】
次に、農業用配色フィルムをハウス栽培のカーテンフィルムとして用いる場合について図４を参照して説明する。
【００８３】
図４（ａ）〜（ｃ）では、外張り被覆フィルム１０の内部に、カーテンフィルムとして展張された農業用配色フィルム１には、遮光領域２と散光領域３とが設けられている。
カーテンフィルムとして展張する場合の農業用配色フィルム１は、図４（ａ）、（ｂ）に示すように、ハウス内上部に略水平に設置するか、図４（ｃ）に示すように、センター巻き上げ式で設置することができる。図４（ｃ）の態様では、ハウス側面の肩部から垂直方向に垂れ下がるように、別体の農業用配色フィルム１を用いることもできる。このとき、農業用配色フィルム１は、巻き上げ軸Ｓを有することができ、該巻き上げ軸を中心に巻き上げることによって、カーテンを巻き上げて使用できる。
このようにして、外張り被覆フィルム１０と、農業用配色フィルム１との間に、所謂対流放熱遮断層を形成して、保温効果を発揮することができる。
【００８４】
そして、図４（ａ）〜（ｃ）に示すように、遮光領域２による遮光と、散光領域３による散乱が組み合わされて木漏れ日効果が発揮され、光量変化とそれに伴う温度変化が少なくなり、時間帯によって変化する太陽光線の量や強度を調節し、農業用施設内の環境を農作物にとって良好な状態で一定に保つことができる効果が得られる。
【００８５】
農業用配色フィルム１をハウス栽培のカーテンフィルムとして用いる場合において、更に、外張り被覆フィルム１０にも農業用配色フィルムを用いることができる。即ち、一つのハウスにおいて、外張り被覆フィルムとしての農業用配色フィルムと、カーテンフィルムとしての農業用配色フィルムとを併用することもできる。
【００８６】
以上、ハウス栽培についてした説明は、トンネル栽培等の場合にも適宜援用することができる。農業用配色フィルム１をトンネル栽培のトンネルフィルムとして用いる場合において、トンネルがハウス等の農業用施設内に設置される場合には、ハウス栽培の外張り被覆フィルム１０やカーテンフィルムとして農業用配色フィルムを併用することもできる。
【００８７】
農業用配色フィルムの用途は上記の例に限定されず、農作物を栽培する際に広く用いることができる。
【実施例】
【００８８】
以下に、本発明の実施例について説明するが、本発明はかかる実施例により限定されない。
【００８９】
１．フィルムの作製
（フィルム１）
（１）図２に示す円形ダイを用いたインフレーション成形法によって、下記各構成の遮光領域と散光領域とを有するフィルムを作製した。
遮光領域は、単層構成とし、散光領域は、第１層及び第２層からなる２層構成とした。
【００９０】
＜遮光領域＞
ベース樹脂として、低密度ポリエチレン（ＬＤＰＥ）（ＭＦＲ２．０、密度０．９２４ｇ／ｃｃ）１００重量部を用い、酸化チタン（ＴｉＯ２）を１重量部配合した。
【００９１】
＜散光領域＞
第１層のベース樹脂として、直鎖低密度ポリエチレン（Ｌ−ＬＤＰＥ）（ＭＦＲ１．０、密度０．９２０ｇ／ｃｃ）５０重量部、第２層のベース樹脂として、エチレン−酢酸ビニル共重合体（ＥＶＡ）（酢ビ含量１５重量％）５０重量部をそれぞれ用いた。
第２層には、さらにシリカ微粉末を１０重量部配合した。
【００９２】
（２）得られたフィルムを、図２中に破線Ｃ−Ｃで示す切断位置で、円筒状の長手方向に沿って切断し、図１に示す農業用配色フィルムを２枚得た。そのうちの１枚の農業用配色フィルムをフィルム１とする。
【００９３】
農業用配色フィルムの全層厚みは、遮光領域と散光領域とで共通であり、５０μｍであった。
農業用配色フィルムのうち、遮光領域の遮光率は、分光光度計（「日立ＵＨ４１５０型」）で測定したところ、４０％であった。
また、農業用配色フィルムのうち、散光領域の散光率は、ヘーズメーター（東洋精機製作所社製、「直読ヘーズメーター」）で測定したところ、３０％であった。
【００９４】
（フィルム２）
フィルム２として、みかど化工社製「透明ユーラック」を用いた。光線透過率は、９０％である。
実施例１と同様に該フィルムの遮光率及び散光率を測定したところ、遮光率は１０％、散光率は１０％であった。
【００９５】
（フィルム３）
フィルム３として、みかど化工社製「散光ユーラック」を用いた。光線透過率は、８８％である。
実施例１と同様に該フィルムの遮光率及び散光率を測定したところ、遮光率は１２％、散光率は４０％であった。
【００９６】
２．農作物の栽培試験
フィルム１〜３を展張したトンネルをそれぞれ３つずつ用意し、各々のトンネルについて（１）生育試験（春期）（試験１〜３）、（２）生育試験（夏期）（試験４）を実施した。
なお、試験１〜４はすべて、みかど化工株式会社誉田実験農場にて行った。
【００９７】
（１）生育試験（春期）
フィルム１〜３を用いて、試験１〜３の各条件で、生育試験を行った。結果は、それぞれ表１〜３に示す。
【００９８】
試験１
・播種日：２０１６年３月９日
・収穫日：２０１６年４月８日（第１期）
２０１６年４月１５日（第２期）
２０１６年４月２２日（第３期）
・栽培農作物：小松菜（タネ：カネコ社製「よかった菜」）
・収穫株数：２３株（第１期）、２３株（第２期）、２３株（第３期）
【００９９】
【表１】
2018038340.tif 000003
【０１００】
試験２
・播種日：２０１６年３月２９日
・収穫日：２０１６年４月８日（第１期）
２０１６年４月１９日（第２期）
２０１６年４月２５日（第３期）
・栽培農作物：ホウレンソウ（タネ：タキイ社製「オカメ」）
・収穫株数：２１株（第１期）、２１株（第２期）、２１株（第３期）
【０１０１】
【表２】
2018038340.tif 000004
【０１０２】
※第２期、第３期の葉幅は、一株に含まれる葉の、サイズ差が激しい品種であったため、測定不可であった。
【０１０３】
試験３
・播種日：２０１６年３月９日
・収穫日：２０１６年４月１２日（第１期）
２０１６年４月２６日（第２期）
・栽培農作物：ダイコン（タネ：タキイ社製「トップランナー」）
・収穫株数：１５株
【０１０４】
【表３】
2018038340.tif 000005
【０１０５】
＜評価＞
第一に、試験１〜３の結果より、本発明の農業用配色フィルム（フィルム１）は、遮光領域を有するにもかかわらず、透明フィルム（フィルム２）並びに散光フィルム（フィルム３）と同程度の生育を実現することができることが示された。
これは、本発明の農業用配色フィルムでは、遮光領域によって遮光される光線量を、散光領域によって散光される光線量によって補うことができ、農作物の生育（光合成）に十分な光線量を確保することができているということである。
【０１０６】
第二に、フィルム１は遮光領域を有しているが、フィルム１で栽培された農作物には、葉の間延びは確認されなかった。また、葉数や葉のサイズ（葉長、葉幅）が、フィルム２やフィルム３で栽培された農作物に比べて、大きく劣っていることもなかった。
【０１０７】
さらに、春期にフィルム１で栽培された農作物は、フィルム２、３で栽培された農作物が通常収穫される時期（試験１〜３では第２期）から、１〜２週間程度ずれた時期（試験１〜３では第３期）に収穫されると、収穫に適したサイズに生育することが示された。
つまり、他のフィルムを用いて栽培された農作物よりも数週間ずらして収穫することができる効果を奏する。
【０１０８】
透明フィルムや散光フィルムを用いて栽培された農作物について、収穫時期をずらそうとすれば、葉焼けや凍傷焼けなどが発生するため、従来は一般的な収穫時期を大幅にずらすことは不可能であった。
通常、農作物は、一般的な収穫時期から遅れて収穫されたものほど、市場に出回る商品数が少ないため、価格が高騰する。
本発明の農業用配色フィルムを用いて栽培された農作物は、商品の価格が高まる時期に新鮮な状態で収穫され、流通させることができるため、その商品価値は非常に高いものとなる。
【０１０９】
さらに、本発明の農業用配色フィルムを用いた場合には、通常フィルム内の温度が上昇する日中の時間帯であっても、農作物がしなることがなく、収穫に際して時間的制限を受けることがなかった。
【０１１０】
（２）生育試験（夏期）
フィルム１〜３を用いて、試験４の条件で生育試験を行った。
収穫時の葉焼け、玉焼けの有無について確認した。結果は表４に示す。
【０１１１】
試験４
・定植日：２０１６年４月１３日
・収穫日：２０１６年７月２１日
・栽培農作物：メロン（品種：タカミ（園研））
【０１１２】
【表４】
2018038340.tif 000006
【０１１３】
また、栽培された株の、草丈、節数、着果節位、茎径、果実重を測定し、それぞれの平均値を算出した。
さらに、収穫物について、糖度を測定して平均値を算出した（糖度計：ＡＴＡＧＯ社製「Ｎ−１」）。
結果は、それぞれ表５に示す。
【０１１４】
【表５】
2018038340.tif 000007
【０１１５】
＜評価＞
表４より、本発明の農業用フィルム（フィルム１）を用いると、葉焼け及び玉焼けを好適に防止できることがわかる。さらに、フィルム１では、若芽も確認された。フィルム内の環境が好適に維持されているということである。
また、本発明の農業用フィルム（フィルム１）を用いて栽培されたメロンは、平均草丈や節数等が他フィルム（フィルム２、３）よりも下回り、収穫されたメロンの平均果実重が、最も大きかった。これは、表４に示すように、葉焼け及び玉焼けを好適に防止できた結果であると思われる。葉焼け等が防止されたことにより、栄養成長が抑えられ、生殖成長にエネルギーが費やされたため、大きな果実を得ることができたと考えられる。
また、フィルム１で収穫された果実の糖度が最も高かった（表５）。
本発明の農業用フィルムを用いると、同じ管理作業でも、透明フィルムや散光フィルムを用いるよりも、果実が大きく、且つ糖度の高い果実を収穫できるため、商品の質を向上させる効果も発揮できる。
また、玉焼けを防止することができるため、収穫後、商品とならずに廃棄される果実を削減することができる。結果として、収量が増加することできることがわかる。
【符号の説明】
【０１１６】
１：農業用配色フィルム
２：遮光領域
３：散光領域
３１：第１層
３２：第２層
【図１】
2018038340.tif 000008
【図２】
2018038340.tif 000009
【図３】
2018038340.tif 000010
【図４】
2018038340.tif 000011